REVENDICATIONS 1. Suspension de particules susceptibles d'être obtenues par un procédé comprenant les étapes suivantes: - Etape 1 : d'une émulsion multiple comprenant : -une émulsion interne comprenant une phase interne aqueuse ou organique, dispersée dans une phase intermédiaire polyorganosiloxane, non miscible avec la phase interne, et au moins un composé d'émulsification interne, et - une émulsion externe comprenant l'émulsion interne, dispersée dans une phase externe aqueuse, et au moins un composé d'émulsification externe, caractérisée en ce que: - la phase intermédiaire est réticulable et comprend un système polyorganosiloxane réticulable, - le composé d'émulsification interne est: - un tensioactif particulaire, éventuellement associé à un co-tensioactif, ou - un polymère tensioactif peigne ou à blocs comprenant des unités organosiloxane, dont une fraction est soluble dans la phase interne, l'autre dans la phase intermédiaire, la fraction soluble dans la phase intermédiaire étant supérieure à la fraction soluble dans la phase interne, et - le composé d'émulsification externe est: - un tensioactif non ionique, - un polymère amphiphile non ionique, éventuellement associé à un ou plusieurs tensioactifs anioniques et/ou polymères amphiphiles anioniques, - un tensioactif particulaire éventuellement associé à un co-tensioactif, ou - un colloïde protecteur, - Etape 2: réticulation de la phase intermédiaire. 2. Suspension selon la revendication 1 caractérisée en ce que la phase interne et/ou la phase intermédiaire et/ou la phase externe comprend une matière active respectivement soluble ou dispersable dans la phase dans laquelle elle est comprise. 3. Suspension selon l'une des revendications précédentes caractérisée en ce le système polyorganosiloxane réticulable comprend : - soit un premier polyorganosiloxane comprenant un ou plusieurs groupes de réticulation réactifs du type Si-alcényle, associé à au moins un deuxième polyorganosiloxane comprenant un ou plusieurs groupes de réticulation réactifs de type Si-H, éventuellement un inhibiteur de la cinétique de la réaction de réticulation, et un catalyseur de la réaction de réticulation, - soit un polyorganosiloxane comprenant un ou plusieurs groupes de réticulation réactifs Si-OH, et un catalyseur de la réaction de réticulation, - soit un polyorganosiloxane comprenant un ou plusieurs groupes de réticulation réactifs époxydes de formule: Si-RC-CR2 V O où les groupes R et R2, identiques ou différents, représentent un atome d'hydrogène ou un radical alkyle comprenant 1 à 30 atomes de carbone, et un photo-amorceur. 4. Suspension selon l'une des revendications précédentes, caractérisée en ce que: - la phase interne est une phase aqueuse, et le polymère tensioactif peigne ou à blocs est un polymère peigne comprenant un squelette comprenant des unités organosiloxanes, et des chaînes latérales polyether, ou - la phase interne est une phase organique, et le polymère tensioactif peigne ou à blocs est une copolymère à trois blocs comprenant un bloc central comprenant des unités organosiloxanes, et deux blocs latéraux hydrophobes comprenant des unités dérivant de monomères alpha-éthylèniquement insaturés. 5. Suspension selon l'une des revendications précédentes, caractérisée en ce que la teneur en polymère tensioactif est de 1 à 10%, de préférence de 3 à 5 %, en poids par rapport à la phase interne. 6. Suspension selon l'une des revendications 1 à 3, caractérisée en ce que la teneur en tensioactif particulaire est de 5 à 20% en poids par rapport à l'émulsion interne, et en ce que la teneur en co-tensioactif est de 0 à 2 % en poids par rapport à l'émulsion interne. 7. Suspension selon l'une des revendications précédentes, caractérisée en ce que le composé d'émulsification interne est un polymère tensioactif, avec au moins un cosolvant. 8. Suspension selon la revendication précédente, caractérisée en ce que le co-solvant est un polyorganosiloxane volatile ou un ester aliphatique d'alkyle en C10 à C2o, de préférence un néopentanoate d'alkyle en C5 à C12- 9. Suspension selon l'une des revendications 7 ou 8, caractérisée en ce que la teneur en co-solvant est de 0 exclu à 95 % en poids du polymère tensioactif. 10. Suspension selon l'une des revendications précédentes, caractérisée en ce que la phase interne est une phase organique choisie parmi : - les huiles/graisses/cires organiques d'origine animale ou d'origine végétale ; - les huiles/cires minérales ; - les produits issus de l'alcoolyse des huiles précitées ; - les huiles essentielles ; - les mono-, di- et tri- glycérides ; - les acides gras, saturé ou non, comprenant 10 à 40 atomes de carbone ; les esters de tels acides et d'alcool comprenant 1 à 6 atomes de carbone ; - les monoalcools, saturés ou non, comprenant 2 à 40 atomes de carbone ; - les polyols comprenant 2 et 10 atomes de carbone ; - les huiles polyorganosiloxanes insolubles dans la phase intermédiaire et dépourvues de fonctions polymérisables du type de celles présentes dans le ou les polyorganosiloxanes présent (s) dans la phase intermédiaire. 11. Suspension selon l'une des revendications 3 à 10, caractérisée en ce que le premier polyorganosiloxane comprenant un ou plusieurs groupes réactifs du type Si-alcényle comprend : - des unités de formule suivante (A.1): dans laquelle : - W est un groupe alcényle, de préférence vinyle, - Z est un groupe hydrocarboné monovalent, exempt d'action défavorable sur l'activité du catalyseur et choisi, de préférence, parmi les groupes alkyles ayant de 1 à 8 atomes de carbone inclus, avantageusement, parmi les groupes méthyle, éthyle, propyle et 3,3,3-trifluoropropyle et ainsi que parmi les groupes aryle et, avantageusement, parmi les radicaux xylyle et tolyle et phényle, - a est 1 ou 2, b est 0,1 ou 2 et a + b est compris entre 1 et 3, - et, éventuellement, des unités de formule (A. 2) suivante: dans laquelle Z a la même signification que ci-dessus et c a une valeur comprise entre 0 et 3, par exemple entre 1 et 3. 12 Suspension selon la revendication précédente, caractérisée en ce que le premier polyorganosiloxane est choisi parmi les diméthylpolysiloxanes à extrémités diméthylvinylsilyle, les copolymères méthylvinyldiméthylpolysiloxanes à extrémités triméthylsilyle, les copolymères méthylvinyldiméthyl-polysiloxanes à extrémités diméthylvinylsilyle, les méthyl-vinylpolysiloxanes cycliques, seuls ou en mélanges. 13. Suspension selon l'une des revendications 3 à 12, caractérisée en ce que le deuxième polyorganosiloxane, comprenant un ou plusieurs groupes réactifs du type SiH comprend : - des unités de formule suivante (B.1): dans laquelle : - L est un groupe hydrocarboné monovalent, exempt d'action défavorable sur l'activité du catalyseur choisi, de préférence, parmi les groupes alkyles ayant de 1 à 8 atomes de carbone inclus et, avantageusement, parmi les groupes méthyle, éthyle, propyle et 3,3,3-trifluoropropyle et ainsi que parmi les groupes aryles et, avantageusement, parmi les radicaux xylyle et tolyle et phényle, - d est 1 ou 2, c est 0,1 ou 2, d + c a une valeur comprise entre 1 et 3, - et éventuellement, des unités de formule suivante (B.2): dans laquelle L a la même signification que ci-dessus et g a une valeur comprise entre 0 et 3. 14. Suspension selon la revendication précédente, caractérisée en ce que le deuxième polyorganosiloxane est le poly(diméthylsiloxane) (méthylhydrogénosiloxy) ([alpha],#-diméthylhydrogéno)siloxane. 15. Suspension selon l'une des revendications 3 à 14, caractérisée en ce que l'inhibiteur est l'éthynyl cyclohexanol. 16. Suspension selon l'une des revendications 3 à 15, caractérisée en ce que le catalyseur est choisi parmi les composés métalliques à base de platine. 17. Suspension selon l'une des revendications 3 à 16, caractérisée en ce que les teneurs respectives en inhibiteur et en catalyseur sont telles que la réaction de réticulation ne se fait substantiellement pas avant l'obtention de l'émulsion multiple. 18. Suspension selon l'une des revendications précédentes, caractérisée en ce que le rapport pondéral entre la phase interne et la phase intermédiaire est de 5/95 à 95/5, plus particulièrement de 20/80 à 90/10, et de préférence de 40/60 à 80/20. 19. Suspension selon l'une des revendications précédentes, caractérisée en ce que l'émulsion de la phase interne dans la phase intermédiaire présente une taille moyenne de gouttelettes de 0,01 à 50 m, plus particulièrement de 0,1 à 20 m, et de préférence de 0,1 à 10 m. 20. Suspension selon l'une des revendications précédentes, caractérisée en ce que le composé d'émulsification externe est un tensioactif non ionique, de préférence polyalcoxylé, choisi parmi l'un au moins des tensioactifs suivants : - les alcools gras alcoxylés - les triglycérides alcoxylés - les acides gras alcoxylés - les esters de sorbitan alcoxylés - les amines grasses alcoxylées - les di(phényl-1 éthyl) phénols alcoxylés - les tri(phényl-1 éthyl) phénols alcoxylés, et - les alkyls phénols alcoxylés où le nombre de motifs alcoxy, plus particulièrement oxyéthyléne et/ou oxypropyléne, est tel que la valeur de HLB soit supérieure ou égale à 10. 21. Suspension selon l'une des revendications 1 à 19, caractérisée en ce que le composé d'émulsification externe comprend un polymère amphiphile choisi parmi les copolymères triblocs (polyéthylène glycol) - (polypropylène glycol) - (polyéthylène glycol). 22. Suspension selon l'une des revendications précédentes, caractérisée en ce que la teneur en tensioactif non ionique et/ou en polymère amphiphile non ionique est de 0,5 à 10 % en poids par rapport au poids de l'émulsion de la phase interne dans la phase intermédiaire, de préférence de 1 à 5 % en poids par rapport à la même référence. 23. Suspension selon l'une des revendications 1 à 19, caractérisée en ce que le composé d'émulsification externe comprend au moins un tensioactif anionique choisi parmi l'un au moins des tensioactifs suivants : - les alkylesters sulfonates, les alkylbenzènesulfonates, les alkylsulfonates primaires ou secondaires, les alkylglycérol sulfonates, les acides polycarboxyliques sulfonés, les sulfonates de paraffine ; - les alkylsulfates ; - les alkyléthersulfates ; - les alkylamides sulfates ; - les sels d'acides gras saturés ou insaturés, les N-acyl N-alkyltaurates, les alkyliséthionates, les alkylsuccinamates et alkylsulfosuccinates, les monoesters ou diesters de sulfosuccinates, les N-acyl sarcosinates, les polyéthoxycarboxylates ; et - les phosphates esters d'alkyle et/ou d'alkyléther et/ou d'alkylaryléther, seuls ou en mélange. 24. Suspension selon la revendication précédente, caractérisée en ce que la teneur en tensioactif anionique est de 0,5 à 5% en en poids par rapport au poids de l'émulsion de la phase interne dans la phase intermédiaire, de préférence de 0,5 à 2 % en poids par rapport à la même référence. 25. Suspension selon l'une des revendications 1 à 19, caractérisée en ce que le tensioactif particulaire est une silice de précipitation, une silice colloïdale, un silicoaluminate, de l'oxyde de zinc, de l'oxyde de titane, ou un mélange de ces composés, ces composés comprenant le cas échéant un traitement de surface. 26. Suspension selon l'une des revendications 1 à 19, caractérisée en ce que le colloïde protecteur est un alcool polyvinylique, le cas échéant partiellement hydrolysé. 27. Suspension selon l'une des revendications précédentes, caractérisée en ce que la teneur en colloïde protecteur est de 3 à 30%, de préférence de 5 à 25%, en poids sec par rapport à l'émulsion interne. 28. Suspension selon l'une des revendications 1 à 9 et 11à 27, caractérisée en ce que la phase interne est une phase aqueuse, et en ce que la phase interne et la phase externe comprennent au moins un additif de régulation de la pression osmotique, identique ou non, choisi parmi les sels tels que les halogénures de métaux alcalins ou alcalino-terreux, ou les sulfates de métaux alcalin ou alcalino-terreux, ou parmi les sucres, ou les polysaccharides, ou leurs mélanges. 29. Suspension selon la revendication précédente, caractérisée en ce que la concentration en sel dans la phase interne est comprise entre 0,05 et 1 mol/l, de préférence 0,1 à 0,4 molli, et/ou en ce que la concentration en sucre et/ou polysaccharide est telle que la pression osmotique de la phase interne comprenant le sucre et/ou polysaccharide correspond à la pression osmotique d'une phase aqueuse interne comprenant 0,05 à 1 molli de sel ; la teneur en additif dans la phase externe étant telle que les pressions osmotiques des phases interne et externe sont équilibrées. 30. Suspension selon l'une des revendications précédentes, caractérisée en ce que la phase externe comprend au moins un agent épaississant choisi parmi les polymères extraits de végétaux et éventuellement modifiés, les polysaccharides d'origine animale, végétale, bactérienne, ou leurs mélanges. 31. Suspension selon la revendication précédente, caractérisée en ce que la teneur en agent épaississant est telle que ledit agent est soluble dans la phase externe, et est plus particulièrement de 0,1 à 2 % en poids par rapport à la phase externe, de préférence de 0,1 à 0,5 % en poids par rapport à la phase externe. 32. Suspension selon l'une des revendications précédentes, caractérisée en ce que le rapport pondéral entre l'émulsion de la phase interne dans la phase intermédiaire et phase externe est de 5/95 à 60/40, de préférence de 20/80 à 60/40. 33. Suspension selon l'une des revendications précédentes, caractérisée en ce que la taille moyenne des gouttelettes de l'émulsion externe est de 0,1 à 500 m, plus particulièrement de 1 à 200pm, et de préférence de 1 à 100 m. 34. Suspension selon l'une des revendications 3 à 33, caractérisée en ce l'émulsion multiple est obtenue par un procédé comprenant les étapes suivantes : a) on mélange sous agitation, la phase interne, la phase intermédiaire et le composé d'émulsification interne, ledit composé étant éventuellement pré-mélangé dans l'une des phases, la phase intermédiaire comprenant le premier polyorganosiloxane, éventuellement tout ou partie du deuxième polyorganosiloxane, et éventuellement tout ou partie de l'inhibiteur, s'il est présent, pour obtenir l'émulsion interne, b) on ajoute, une fois l'émulsion interne obtenue, le deuxième polyorganosiloxane ou la partie restante, éventuellement l'inhibiteur ou la partie restante, et le catalyseur, c) on mélange l'émulsion obtenue à l'étape précédente, la phase aqueuse externe, et le composé d'émulsification externe, sous agitation. 35. Suspension selon la revendication précédente, caractérisée en ce que la réticulation de la phase intermédiaire, est effectuée par action du catalyseur, le cas échéant en se plaçant dans les conditions de température permettant une élimination de l'inhibiteur. 36. Suspension selon l'une des revendications 3 à 10, et 18 à 33, caractérisée en ce l'émulsion multiple est obtenue par un procédé comprenant les étapes suivantes: a) on mélange sous agitation, la phase interne, la phase intermédiaire et le composé d'émulsification interne, ledit composé étant éventuellement pré-mélangé dans l'une des phases, la phase intermédiaire comprenant le polyorganosiloxane comprenant un ou plusieurs groupes de réticulation réactifs Si-OH, pour obtenir une émulsion interne, b) on ajoute, une fois l'émulsion interne obtenue, le catalyseur, c) on mélange l'émulsion obtenue à l'étape précédente, la phase aqueuse externe, et le composé d'émulsification externe, sous agitation. 37. Suspension selon la revendication précédente, caractérisée en ce que la réticulation de la phase intermédiaire, est effectuée par action du catalyseur. 38. Suspension selon l'une des revendications 3 à 10, et 18 à 33, caractérisée en ce l'émulsion multiple est obtenue par un procédé comprenant les étapes suivantes: a) on mélange sous agitation, la phase interne, la phase intermédiaire et le composé d'émulsification interne, ledit composé étant éventuellement pré-mélangé dans l'une des phases, la phase intermédiaire comprenant, un polyorganosiloxane comprenant un ou plusieurs groupes de réticulation réactifs époxydes, et éventuellement tout ou partie du photo-amorceur, pour obtenir une émulsion interne, b) on ajoute, éventuellement, une fois l'émulsion interne obtenue, le photo-amorceur ou la partie restante, c) on mélange l'émulsion obtenue à l'étape précédente, la phase aqueuse externe, et le composé d'émulsification externe, sous agitation. 39. Suspension selon la revendication précédente, caractérisée en ce que la réticulation de la phase intermédiaire, est effectuée par action d'un rayonnement ultraviolet. 40. Particules susceptibles d'être obtenues par élimination de la phase externe de la suspension selon l'une des revendications précédentes. 41. Particules selon la revendication 40 caractérisées en ce que l'élimination est effectuée par séchage. 42. Particules selon l'une des revendications 40 ou 41, caractérisées en ce que la phase externe éliminée comprend un polymère hydrosoluble ou hydrodispersable se présentant sous une forme solide en présence d'une teneur en eau d'au plus 10 % en poids par rapport au poids dudit polymère et dont la température de transition vitreuse est supérieure à 25 C, de préférence supérieure à 50 C. 43. Utilisation de la suspension de particules selon l'une des revendications 1 à 39, ou des particules selon l'une des revendications 40 à 42, dans des compositions cosmétiques, détergentes, alimentaires, ou dans des compositions de matériaux plastiques.